(57)【要約】（ａ）シリコーン・インク・ベース組成物と、（ｂ）１種類以上の顔料と、（ｃ）熱転写接着促進剤と、を含む、熱転写テキスタイルインク製品。【特許請求の範囲】
【請求項１】
（ａ）シリコーン・インク・ベース組成物と、
（ｂ）顔料と、
（ｃ）熱転写接着促進剤であって、
（ｉ）水素結合ケイ素と、
（ｉｉ）オルガノシランと、
（ｉｉｉ）金属キレートと、を含む群の１つ以上である、熱転写接着促進剤と、を含む、熱転写テキスタイルインク。
【請求項２】
前記熱転写接着促進剤は、水素結合ケイ素を含む、請求項１に記載の熱転写テキスタイルインク。
【請求項３】
前記熱転写接着促進剤は、少なくとも１種類のオルガノシラン、あるいは２種類の異なるオルガノシランと、少なくとも１種類のジルコニウムキレートと、を含む、請求項１又は２に記載の熱転写テキスタイルインク。
【請求項４】
群（ｉ）の前記水素結合ケイ素は、
【化１】
2015508432.tif 000008
（式中、ｍは０及び１２０の範囲内にあり、ｎは１〜１２０の範囲内にある）を含む、請求項１〜３のいずれか一項に記載の熱転写テキスタイルインク。
【請求項５】
前記水素結合ケイ素は、２×１０−５ｍ２／ｓ（２０ｃｓｔ）の粘度を有し、ｍは０であり、ｎは平均して６０に等しく、かつ、２５００の平均分子量を有する、請求項４に記載の熱転写テキスタイルインク。
【請求項６】
群（ｉｉ）の前記オルガノシランは、
（ｉ）式Ｒ３ｂＳｉＲ４（４−ｂ）（式中、それぞれのＲ３は独立して一価有機基であり、それぞれのＲ４はアルコキシ基であり、ｂは０、１、２、又は３である）、又は
（ｉｉ）式Ｒ５ｃＲ６ｄＳｉ（ＯＲ５）４−（ｃ＋ｄ）（式中、それぞれのＲ５は独立して、少なくとも１つの炭素原子を有する、置換又は非置換一価炭化水素基であり、それぞれのＲ６はアミノ基、エポキシ基、メルカプト基、又はアクリレート基などの接着促進基を有する少なくとも１つのＳｉＣ結合基を含有し、ｃは０、１又は２であり、ｄは１又は２であり、ｃ＋ｄの合計が３以下である）、のどちらかを含む、請求項１〜５のいずれか一項に記載の熱転写テキスタイルインク。
【請求項７】
前記オルガノシランは、ビニルトリエトキシシラン、（メタクリルオキシプロピル）トリメトキシシラン、ビニルトリメトキシシラン、ビニルトリアセトキシシラン、グリシドキシプロピルトリメトキシシラン、及びこれらの組み合わせなどの、トリアルコキシシランを含む群の１つ以上である、請求項６に記載の熱転写テキスタイルインク。
【請求項８】
群（ｉｉｉ）の前記金属キレートは、金属（ジルコニウム（ＩＶ）若しくはチタンなど）テトラアセチルアセトネート、金属ヘキサフルオロアセチルアセトネート、金属トリフルオロアセチルアセトネート、金属テトラキス（エチルトリフルオロアセチルアセトネート）、金属テトラキス（２，２，６，６−テトラメチル−ヘプタンジオナト）、金属ジブトキシビス（エチルアセトネート）、金属ジイソプロポキシビス（２，２，６，６−テトラメチル−ヘプタンジオナト）、又は金属β−ジケトン（これらのアルキル置換型及びフルオロ置換型を含む）を含む、請求項１〜７のいずれか一項に記載の熱転写テキスタイルインク。
【請求項９】
前記金属キレートはジルコニウムキレート、好ましくはジルコニウムアセチルアセトネートである、請求項８に記載の熱転写テキスタイルインク。
【請求項１０】
前記熱転写接着促進剤は、メタクリルオキシプロピルトリメトキシシランと、グリシドキシプロピルトリメトキシシランと、ジルコニウムアセチルアセトネートと、を含む、請求項１〜９のいずれか一項に記載の熱転写テキスタイルインク。
【請求項１１】
前記シリコーン・インク・ベース組成物は、
（Ａ）１００重量部の、それぞれの分子中に少なくとも２つのアルケニルラジカルを含有する液状ポリジオルガノシロキサンと、
（Ｂ）それぞれの分子中に少なくとも３つのケイ素結合水素原子を含有するオルガノハイドロジェンポリシロキサンであって、この成分（Ｂ）中の前記ケイ素結合水素原子の総数の、成分（Ａ）中の全アルケニルラジカルの総量に対するモル比が０．５：１〜２０：１となる量の、オルガノハイドロジェンポリシロキサンと、
（Ｃ）成分（Ａ）の量に対して５〜５０重量部の、補強充填剤と、
（Ｄ）成分（Ａ）、（Ｂ）、及び（Ｃ）を合わせた重量１００重量部に対して、０．０５〜４．５重量部の、５〜５０モル％のポリエーテルを含有するポリジオルガノシロキサン−ポリエーテルコポリマーと、
（Ｅ）ヒドロシリル化触媒と、を含む、請求項１〜１０のいずれか一項に記載の熱転写テキスタイルインク。
【請求項１２】
１種類以上の熱転写接着剤を更に含む、請求項１〜１１のいずれか一項に記載の熱転写テキスタイルインク。
【請求項１３】
熱転写コーティングを含み、前記熱転写コーティングは請求項１〜１２のいずれか一項に記載の熱転写テキスタイルインクを含む、積層熱転写製品。
【請求項１４】
少なくとも、ライナー層と、トップ熱転写コーティング層と、ベース熱転写コーティング層と、接着剤層と、を含む、請求項１３に記載の積層熱転写製品。
【請求項１５】
（ａ）１種類以上の熱転写接着剤と、
（ｂ）請求項１〜１０のいずれか一項で定義した熱転写接着促進剤と、を含む、熱転写製品。
【請求項１６】
熱転写印刷加工中における、１つ以上の熱転写コーティングと接着剤との間の接着促進剤としての、請求項１〜１０のいずれか一項で定義した熱転写接着促進剤の使用。
【請求項１７】
積層熱転写製品の１つ以上のコーティングから、テキスタイル基材に、画像を転写する、熱転写印刷方法であって、少なくとも、
（ｉ）請求項１３又は１４で定義した積層熱転写製品を提供する工程と、
（ｉｉ）工程（ｉ）の該積層熱転写製品を、該テキスタイル基材と結合させる工程と、
（ｉｉｉ）該積層熱転写製品の該１つ以上のコーティングから該基材上に該画像を転写する工程と、を含む、方法。
【請求項１８】
請求項１〜１２のいずれか一項で定義した前記熱転写テキスタイルインクを含む、インプリントされた紡織衣類又は物品。
【請求項１９】
請求項１３又は１４で定義した前記積層熱転写製品を含む、インプリントされた紡織衣類又は物品。
【発明の詳細な説明】
【技術分野】
【０００１】
（関連出願の相互参照）
なし
【０００２】
（発明の分野）
本発明は、テキスタイル用コーティング、具体的には熱転写加工によるテキスタイル用コーティングで有用な熱転写テキスタイルインクに関する。また、本発明は、そのような熱転写テキスタイルインクを含む積層熱転写製品、及びそのような熱転写製品を使用した熱転写印刷方法に関する。
【背景技術】
【０００３】
シリコーン業界では、硬化前には液状形態であり、硬化後にはエラストマー生成物を形成するシリコーン・インク・ベース組成物が周知である。シリコーン・インク・ベースは、得られる処理済みテキスタイルの柔らかな手触りと洗濯耐久性を理由として、テキスタイル向け印刷用途で用いられている、特化された液状シリコーンゴム（ＬＳＲ）である。
【０００４】
国際公開第２００７／０３９７６３（Ａ１）号は、既知である液状シリコーンゴム（ＬＳＲ）と比較して、よりよいフィルムの外観と、よりよい物性（柔軟性、低粘着性、及び伸長性など）と、を有する、テキスタイル向けコーティング用の改良されたシリコーン・インク・ベース組成物を開示している。
【０００５】
一方、「熱転写」印刷は、熱転写製品から様々な基材に対して画像を迅速に適用するために、特に好適な既知の技術又は方法である。一般的には、熱転写製品は積層体であり、該積層体上に１つ以上のコーティングによって作成された画像を有しており、（具体的には、基材販売の現場における、又は基材の位置が固定されていることに起因した、）迅速かつ簡便な印刷方法で、基材に接着させることができる、提供された絵及び／又は印刷デザイン若しくはメッセージ（例えば、ラベル、デカールなど）に対して使用されることを意図したものである。基材としては、例えば、必要な画像が店頭にのみあることが所望される被服（典型的にはＴシャツなど）のテキスタイル及び布地、又は、定位置に固定され、個別印刷のために取り外すことができない、車両の表面、硬質プラスチック製の構成部品などが挙げられる。
【発明の概要】
【発明が解決しようとする課題】
【０００６】
しかしながら、一部の現在入手可能なシリコーンインクでは、熱転写印刷加工中における、一部の基材及び／又は接着剤への接着が困難である。
【課題を解決するための手段】
【０００７】
本発明は、熱転写印刷加工中において、シリコーン・インク・ベース及び／又は１又は複数の接着剤の、基材に対する改良された接着性を提供することができる、熱転写テキスタイルインクに関する。本明細書において使用される際、冠詞「ａ」、「ａｎ」及び「ｔｈｅ」は、それぞれ、１つ以上を意味する。
【発明を実施するための形態】
【０００８】
ある態様では、本発明は、
（ａ）シリコーン・インク・ベース組成物と、
（ｂ）顔料と、
（ｃ）熱転写接着促進剤であって、
（ｉ）水素結合ケイ素と、
（ｉｉ）オルガノシランと、
（ｉｉｉ）金属キレートと、を含む群の１つ以上である、熱転写接着促進剤と、を含む、熱転写テキスタイルインクを提供する。
【０００９】
好適な顔料は当該技術分野で既知であるため、更に詳細な説明は行わない。好適な顔料としては、あらゆる種類の顔料、インク、チンキ剤、染料、着色剤及び「絵の具」が挙げられ、これらは、必要な画像の量と質を提供するために、当該技術分野で既知の適切な割合で含まれる。好適な顔料及び染料としては、カーボンブラック、二酸化チタン、酸化クロム、バナジン酸ビスマスなどが挙げられるが、これらに限定されない。本発明の一実施形態では、顔料及び染料は、当該技術分野で既知である、顔料マスターバッチの形態で使用される。顔料は、シリコーン・インク・ベースに対して２５：７５〜７０：３０の比率で、熱転写テキスタイルインク組成物中に分散させてもよい。
【００１０】
熱転写テキスタイルインクは、上に列挙した熱転写接着促進剤を、任意の割合及び／又は比率（例えば、０．１重量％〜１０重量％の量、あるいは０．５重量％〜５重量％の範囲）で含んでよい。
【００１１】
（ｃ）の群（ｉ）の水素結合ケイ素は、
【化１】
2015508432.tif 000002
（式中、ｍは０及び１２０の範囲内にあり、ｎは１〜１２０の範囲内にある）を、含んでよい。
【００１２】
あるいは、任意選択で、前記水素結合ケイ素は、２×１０−５ｍ２／ｓ（２０ｃｓｔ）の粘度を有し、ｍは０であり、ｎは平均して６０に等しく、かつ、２５００の平均分子量を有する。あるいは、１種類以上の異なる水素結合ケイ素を、接着促進剤として含んでもよい。
【００１３】
あるいは、前記水素結合ケイ素は、後述するように、シリコーン・インク・ベースのアルケニルオルガノシロキサンの量と比較して、少なくとも１．５のモル比で提供される。
【００１４】
（ｃ）の群（ｉｉ）のオルガノシランは、シラン、シランのオリゴマー反応生成物、又はこれらの組み合わせ、具体的にはアルコキシシランであってもよい。あるいは、１種類以上、あるいは２種類の、異なるオルガノシランが含まれていてもよい。
【００１５】
あるいは、前記オルガノシランは、（ｉ）式Ｒ３ｂＳｉＲ４（４−ｂ）（式中、それぞれのＲ３は独立して一価有機基であり、それぞれのＲ４はアルコキシ基であり、ｂは０、１、２、又は３である）、又は（ｉｉ）式Ｒ５ｃＲ６ｄＳｉ（ＯＲ５）４−（ｃ＋ｄ）（式中、それぞれのＲ５は独立して、少なくとも１つの炭素原子を有する、置換又は非置換一価炭化水素基であり、それぞれのＲ６はアミノ基、エポキシ基、メルカプト基、又はアクリレート基などの接着促進基を有する少なくとも１つのＳｉＣ結合基を含有し、ｃは０、１又は２であり、ｄは１又は２であり、ｃ＋ｄの合計が３以下である）、又は、これらの部分縮合物、のいずれかを含んでよい。
【００１６】
前記オルガノシランは、ジアルコキシシラン（ジアルキルジアルコキシシランなど）、トリアルコキシシラン（アルキルトリアルコキシシラン若しくはアルケニルトリアルコキシシランなど）、により例示されるアルコキシシラン、又は、これらの部分若しくは完全加水分解生成物、又はこれらの他の組み合わせを含んでよい。好適なトリアルコキシシランの例としては、メチルトリメトキシシラン、メチルトリエトキシシラン、エチルトリメトキシシラン、エチルトリエトキシシラン、フェニルトリエトキシシラン、フェニルトリメトキシシラン、ビニルトリメトキシシラン、ビニルトリエトキシシラン、及びこれらの組み合わせが挙げられる。アルコキシシラン架橋剤の例は、米国特許第４，９６２，０７６号、第５，０５１，４５５号、及び第５，０５３，４４２号に開示されている。
【００１７】
あるいは、前記オルガノシランは、クロロメチルメチルジメトキシシラン、クロロメチルメチルジエトキシシラン、ジメチルジメトキシシラン、メチル−ｎ−プロピルジメトキシシラン、（２，−ジクロロシクロプロピル）−メチルジメトキシシラン、（２，２−ジフルオロシクロプロピル）−メチルジエトキシシラン、（２，２−ジクロロシクロプロピル）−メチルジエトキシシラン、フルオロメチル−メチルジエトキシシラン、フルオロメチルジメトキシシラン、又はこれらの組み合わせ、から選択されるジアルコキシシランを含んでもよい。
【００１８】
あるいは、前記オルガノシランは、メチルトリメトキシシラン、エチルトリメトキシシラン、プロピルトリメトキシシラン、イソブチルトリメトキシシラン、シクロペンチルトリメトキシシラン、ヘキシルトリメトキシシラン、フェニルトリメトキシシラン、２−エチル−ヘキシルトリメトキシシラン、２，３−ジメチルシクロヘキシルトリメトキシシラン、グリシドキシプロピルトリメトキシシラン、アミノエチルアミノプロピルトリメトキシシラン、（エチレンジアミンプロピル）トリメトキシシラン、３−メタクリルオキシプロピルトリメトキシシラン、クロロメチルトリメトキシシラン、３−クロロプロピルトリメトキシシラン、トリクロロフェニルトリメトキシシラン、３，３，３−トリフルオロプロピルトリメトキシシラン、４，４，４，３，３−ペンタフルオロブチルトリメトキシシラン、２，２−ジフルオロシクロプロピルトリエトキシシラン、メチルトリエトキシシラン、シクロヘキシルトリエトキシシラン、クロロメチルトリエトキシシラン、テトラクロロフェニルトリエトキシシラン、フルオロメチルトリエトキシシラン、メチルトリイソプロポキシシラン、メチル−トリス（メトキシエトキシ）シラン、ｎ−プロピル−トリス（３−メトキシエトキシ）シラン、フェニルトリス−（メトキシエトキシ）シラン、ビニルトリメトキシシラン、ビニルトリエトキシシラン、又はこれらの他の組み合わせ、から選択されるトリアルコキシシランを含んでよい。
【００１９】
あるいは、前記オルガノシランは、テトラエトキシシラン、テトラプロポキシシラン、テトラブトキシシラン、又はこれらの他の組み合わせ、から選択されるテトラアルコキシシランを含んでもよい。
【００２０】
あるいは、前記オルガノシランは、ビニルトリエトキシシラン、（メタクリルオキシプロピル）トリメトキシシラン、ビニルトリメトキシシラン、ビニルトリアセトキシシラン、グリシドキシプロピルトリメトキシシラン、及びこれらの組み合わせなどの、トリアルコキシシランを含む群の１つ以上である。
【００２１】
あるいは、前記オルガノシラン群は、アミノエチルアミノプロピルトリメトキシシラン、（エチレンジアミンプロピル）トリメトキシシラン、３−メタクリルオキシプロピルトリメトキシシラン、ビニルトリメトキシシラン、ビニルトリエトキシシラン、又はこれらの他の組み合わせ、から選択されるトリアルコキシシランである。他の例としては、フェニルトリメトキシシラン及びイソブチルトリメトキシシランが挙げられる。
【００２２】
（ｃ）の群（ｉｉｉ）の金属キレートは、テトラアセチルアセトネート錯体、ヘキサフルオロアセチルアセトネート錯体、トリフルオロアセチルアセトネート錯体、テトラキス（エチルトリフルオロアセチルアセトネート）錯体、テトラキス（２，２，６，６−テトラメチル−ヘプタンジオナト）錯体、ジブトキシビス（エチルアセトネート）錯体、ジイソプロポキシビス（２，２，６，６−テトラメチル−ヘプタンジオナト）錯体、又はβ−ジケトン錯体など（これらのアルキル置換型及びフルオロ置換型を含む）の、好適なキレート錯体形態である、任意の好適な金属（ジルコニウム（ＩＶ）若しくはチタンなど）を含んでよい。
【００２３】
あるいは、前記金属キレートは、ジルコニウムキレートであり、任意選択的には、ジルコニウムテトラキスアセチルアセトネート（「Ｚｒ（ＡｃＡｃ）４」とも称される）などのジルコニウムアセチルアセトネート（これらのアルキル置換型及びフルオロ置換型を含む）である。
【００２４】
他の金属キレートの例は、参照により本明細書に援用される米国特許出願公開第２０１０／０１９０３９６（Ａ）号に開示されている。
【００２５】
一実施形態では、本発明の印刷用組成物における熱転写接着促進剤は、ケイ素結合水素を含む。他の実施形態では、本発明の印刷用組成物における熱転写接着促進剤は、ケイ素結合水素と、オルガノシランと、金属キレートと、を含む。他の実施形態では、熱転写接着促進剤は、ケイ素結合水素と、少なくとも２種類のオルガノシランと、少なくとも１種類の金属キレートと、を含む。他の実施形態では、熱転写接着促進剤は、ケイ素結合水素と、メタクリルオキシプロピルトリメトキシシランと、グリシドキシプロピルトリメトキシシランと、ジルコニウムアセチルアセトネートと、を含む。
【００２６】
前記シリコーン・インク・ベース組成物は、当該技術分野で既知である、１種類以上のシリコーン・インク・ベース組成物を含んでもよいが、本発明はそれに限定されない。あるいは、前記シリコーン・インク・ベースは、参照により本明細書に援用される国際公開第２００７／０３９７６３（Ａ１）号に定義されている。
【００２７】
あるいは、本発明の熱転写テキスタイルインク用のシリコーン・インク・ベース組成物は、
（Ａ）それぞれの分子中に少なくとも２つのアルケニルラジカルを含有する１００重量部の液状ポリジオルガノシロキサンと、
（Ｂ）それぞれの分子中に少なくとも３つのケイ素結合水素原子を含有するオルガノハイドロジェンポリシロキサンであって、この成分中の前記ケイ素結合水素原子の総数の、成分（Ａ）中の全アルケニルラジカルの総量に対するモル比が０．５：１〜２０：１となる量の、オルガノハイドロジェンポリシロキサンと、
（Ｃ）成分（Ａ）の量に対して５〜５０重量部の、補強充填剤と、
（Ｄ）成分（Ａ）、（Ｂ）、及び（Ｃ）を合わせた重量１００重量部に対して、５〜５０モル％のポリエーテルを含有する０．０５〜４．５重量部のポリジオルガノシロキサン−ポリエーテルコポリマーと、
（Ｅ）ヒドロシリル化触媒と、を含んでもよい。
【００２８】
成分（Ａ）は、それぞれの分子中に少なくとも２つのケイ素結合アルケニルラジカルを含有する液状ポリジオルガノシロキサンである。成分（Ａ）における好適なアルケニルラジカルは、２〜１０の炭素原子を含有してもよく、好ましい例は、ビニル基、イソプロペニル基、アリル基、及び５−ヘキセニル基である。成分（Ａ）は、追加的にアルケニルラジカル以外の、ケイ素結合有機基を含んでいてもよい。典型的には、このようなケイ素結合有機基は、１〜１０の炭素原子を含有してもよい一価飽和炭化水素ラジカル、及び６〜１２の炭素原子を含有してもよい一価芳香族炭化水素ラジカルから選択される。そして、これらの炭化水素ラジカルは、非置換であるか、又は、本発明の組成物の硬化を妨げることのない基（ハロゲン原子など）によって置換されている。ケイ素結合有機基の代替的な化学種としては、例えば、アルキル基（メチル基、エチル基及びプロピル基など）、ハロゲン化アルキル基（３，３，３−トリフルオロプロピルなど）、及びアリール基（フェニル基など）が挙げられる。
【００２９】
成分（Ａ）の分子構造は、典型的には直鎖状であるが、分子内の三価のシロキサン単位の存在に起因した、いくらかの分岐が存在していてもよい。本発明のシリコーン・インク・ベース組成物を硬化させることによって調製されるエラストマーにおいて、有用な水準の物性を達成するため、２５℃で少なくとも０．１Ｐａ．ｓの粘度を達成するように、成分（Ａ）の分子量は十分なものであるべきである。成分（Ａ）の分子量の上限は特に制限されないが、典型的には、本発明のシリコーン・インク・ベース組成物の加工性によってのみ制限される。
【００３０】
成分（Ａ）の実施形態は、２つの末端にアルケニルラジカルを含有するポリジオルガノシロキサンであり、一般式（Ｉ）で表すことができる。
Ｒ’Ｒ’’Ｒ’’’ＳｉＯ−（Ｒ’’Ｒ’’’ＳｉＯ）ｐ−ＳｉＲ’’’Ｒ’’Ｒ’        （Ｉ）
式（Ｉ）において、それぞれのＲ’は、ビニル基、アリル基、及び５−ヘキセニル基などの、２〜１０の炭素原子を含有してもよい、アルケニルラジカルである。
【００３１】
Ｒ’’はエチレン性不飽和を含有せず、それぞれのＲ’’は同一でも、異なってもよく、かつ１〜１０の炭素原子を含有してもよい一価飽和炭化水素ラジカル及び６〜１２の炭素原子を含有してもよい一価芳香族炭化水素ラジカルから個別に選択される。Ｒ’’は、非置換でもよく、又は、本発明の組成物の硬化を妨げることのない１つ以上の基（ハロゲン原子など）によって置換されていてもよい。Ｒ’’’はＲ’又はＲ’’であり、ｐは、成分（Ａ）が２５℃で少なくとも０．１Ｐａ．ｓの粘度（例えば、０．１〜３００Ｐａ．ｓ）を有するために好適な重合度を表す。
【００３２】
あるいは、式（Ｉ）に従った化合物に含有される全てのＲ’’及びＲ’’’基がメチル基である。あるいは、式（Ｉ）に従った化合物の少なくとも１つのＲ’’及び／又はＲ’’’基がメチル基であり、その他はフェニル基又は３，３，３−トリフルオロプロピル基である。この選択は、前記ポリジオルガノシロキサン（成分（Ａ））を調製するために典型的に使用される反応物質が利用可能かどうか、及びこのようなポリジオルガノシロキサンを含む組成物から調製される硬化エラストマーに対して所望される特性に基づくものである。
【００３３】
末端基にのみ、エチレン性不飽和炭化水素ラジカルを含有する成分（Ａ）の例としては、ジメチルビニルシロキシ末端ポリジメチルシロキサン、ジメチルビニルシロキシ末端ポリメチル−３，３，３−トリフルオロプロピルシロキサン、ジメチルビニルシロキシ末端ジメチルシロキサン−３，３，３−トリフルオロプロピルメチルシロキサンコポリマー、及びジメチルビニルシロキシ末端ジメチルシロキサン／メチルフェニルシロキサンコポリマー、又はこれらの組み合わせが挙げられるが、これらに限定されない。
【００３４】
一般的に、成分（Ａ）は、２５℃で少なくとも０．１Ｐａ．ｓ、あるいは０．１〜３００Ｐａ．ｓ、あるいは２５℃で０．１〜１００Ｐａ．ｓの粘度を有する。
【００３５】
成分（Ｂ）は、以下に述べる成分（Ｅ）の触媒活性の下で、成分（Ｂ）のケイ素結合水素原子と成分（Ａ）のアルケニル基との付加反応によって、成分（Ａ）を硬化するための架橋剤として作用するオルガノハイドロジェンポリシロキサンである。通常、成分（Ｂ）は、成分（Ｂ）の水素原子が成分（Ａ）のアルケニルラジカルと十分に反応し、該アルケニルラジカルとネットワーク構造を形成し、それによって組成物を硬化させることができるように、３以上のケイ素結合水素原子を含有している。
【００３６】
成分（Ｂ）の分子構造は特に限定されず、直鎖状でも、分岐を含む直鎖状でも、又は環状でもよい。成分（Ｂ）の分子量は特に限定されないが、任意選択で、成分（Ａ）との優れた混和性を得るために、粘度は２５℃で０．００１〜５０Ｐａ．ｓである。
【００３７】
成分（Ｂ）は、成分（Ｂ）中のケイ素結合水素原子の総数の、成分（Ａ）中の全アルケニルラジカルの総数に対するモル比が０．５：１〜２０：１となるような量で、添加されてもよい。この比が０．５：１未満であるときは、十分に硬化した組成物が得られない。この比が２０：１より大きいときは、加熱されたときに、硬化した組成物の硬度が増加する傾向がある。
【００３８】
成分（Ｂ）の例としては、
（ｉ）トリメチルシロキシ末端メチルハイドロジェンポリシロキサン、
（ｉｉ）トリメチルシロキシ末端ポリジメチルシロキサン−メチルハイドロジェンシロキサン、
（ｉｉｉ）ジメチルハイドロジェンシロキシ末端ジメチルシロキサン−メチルハイドロジェンシロキサンコポリマー、
（ｉｖ）ジメチルシロキサン−メチルハイドロジェンシロキサン環状コポリマー、
（ｖ）（ＣＨ３）２ＨＳｉＯ１／２単位と、ＳｉＯ４／２単位と、からなるコポリマー、及び
（ｖｉ）（ＣＨ３）３ＳｉＯ１／２単位と、（ＣＨ３）２ＨＳｉＯ１／２単位と、ＳｉＯ４／２単位と、からなるコポリマー、が挙げられるが、これらに限定されない。
【００３９】
本発明のシリコーン・インク・ベース組成物を使用して調製できる硬化エラストマーのいくつかの種類を特徴付ける、高水準の物性を達成するため、超微粒子状シリカなどの補強充填剤を含むことが望ましい。大抵、シリカ及び他の補強充填剤は、硬化性組成物の加工中における、「クレーピング」又は「クレープ硬化（crepe hardening）」と呼ばれる現象を防ぐために、１つ以上の既知の充填剤処理剤で処理される。
【００４０】
超微粒子状形態のシリカは、好ましい補強充填剤である。典型的に１グラム当たり少なくとも５０平方メートルの比較的大きな表面積を有することから、具体的には、コロイダルシリカ又は非晶質シリカが好ましい。本発明における使用では、１グラム当たり少なくとも２００平方メートルの表面積を有する充填剤が好ましい。コロイダルシリカは、沈殿シリカ又はヒュームドシリカの形態で提供できる。どちらの種類のシリカも、市販されている。
【００４１】
本発明のシリコーンインク組成物で使用される超微粒子状シリカ、又は他の補強充填剤の量は、少なくとも部分的には、硬化エラストマーで所望される物性によって決定される。典型的には、本発明のシリコーンインク組成物は、ポリジオルガノシロキサン（成分（Ａ））の重量に対して、５〜５０重量部、あるいは１０〜３０重量部の補強充填剤（例えば、シリカ）を含み、あるいは、いずれの成分Ａ１００部に対しても、それぞれの場合で、５〜５０部、又は１０〜３０部を含む。
【００４２】
充填剤が本来的に親水性のときには（例えば、未処理のシリカ充填剤）、該充填剤を、処理剤で処理してもよい。この処理は、組成物への導入前に、又はその場で（in situ）（即ち、本発明のシリコーンインク組成物の他の成分の少なくとも一部の存在下で、充填剤の処理が完了し、かつ、均質な材料へと均一に分散されるまで、これらの成分を共に混合することによって）、行われる。あるいは、成分（Ａ）の存在下で、未処理の充填剤を処理剤により、その場で、処理する。
【００４３】
任意選択的に、１又は複数の種類の充填剤を疎水性にすることで、扱いやすくするために、かつ他の成分との均一な混合物を得るために、例えば、ステアリン酸などの脂肪酸若しくは脂肪酸エステルで、又は、オルガノシラン、ポリジオルガノシロキサン、又はオルガノシラザンヘキサアルキルジシラザン、又は短鎖シロキサンジオールで、充填剤を、表面処理してもよい。充填剤の表面処理によって、充填剤はシリコーンポリマーによって容易に湿潤されるようになる。これらの表面改質された充填剤は凝集することがなく、シリコーンポリマーに均一に組み込むことができる。これにより未硬化の組成物の室温の機械的特性が改善される。
【００４４】
任意選択により、充填剤処理剤は、加工中のオルガノシロキサン組成物のクレーピングを防ぐために適用可能な、当該技術分野で開示されている任意の低分子量有機ケイ素化合物であってもよい。
【００４５】
処理剤の例としては、それぞれの分子に、ジオルガノシロキサンの繰り返し単位が平均して２〜２０含有される液状ヒドロキシル末端ポリジオルガノシロキサン、ヘキサオルガノジシロキサン、ヘキサオルガノジシラザンなどが挙げられるが、これらに限定されない。ヘキサオルガノジシラザンは、充填剤の処理で使用する条件下で加水分解して、ヒドロキシル基を有する有機ケイ素化合物を形成しようとする。任意選択で、処理剤中に存在するケイ素結合炭化水素ラジカルの少なくとも一部は、成分（Ａ）及び（Ｂ）中に存在する炭化水素ラジカルの大半と同一である。加工助剤として、少量の水を、１又は複数の種類のシリカ処理剤と共に添加してもよい。
【００４６】
処理剤は、シリカ又は他の充填剤粒子の表面上に存在するケイ素結合ヒドロキシル基との反応によって、これらの粒子間の相互作用を減らすように機能すると考えられている。
【００４７】
充填剤は、配合前に処理剤によって処理されてもよく、処理された充填剤は市販されている。
【００４８】
成分（Ｄ）は、ポリジオルガノシロキサン−ポリエーテルコポリマーであり、以下の一般式（ＩＩ）で示される。
ＸｗＲ１３−ｗＳｉＯ（Ｒ７Ｒ８ＳｉＯ）ｓ（Ｒ９ＸＳｉＯ）ｓ’ＳｉＲ１３−ｗＸｗ  （ＩＩ）
（ここで、Ｘは−Ｒ１０−（ＯＣ２Ｈ４）ｙ（ＯＡ）ｚＥである。）
（式中、Ｒ１、Ｒ７、Ｒ８、及びＲ９は、１〜１０の炭素原子を含有してもよい一価飽和炭化水素ラジカル、及び６〜１２の炭素原子を含有してもよい一価芳香族炭化水素ラジカルから独立して選択され、Ｅは同一又は異なっており、かつヒドロキシ基、アルコキシ基から選択され、かつ１〜６の炭素原子及びカルボキシル基を含有してもよく、Ａはアルキレン基であり、かつ１〜６の炭素原子を含有してもよく、Ｒ１０はアルキレンラジカルを示し、かつ２〜６の炭素原子を含有してもよく、ｗは０、１、又は２の整数であり、かつｄ’がゼロのときは１又は２でなければならず、ｓは０〜２００の整数であり、ｓ’は０〜１５の整数であり、ここで、ｓ及びｓ’は成分（Ｄ）が１分子当たりポリエーテルを５〜５０モル％含有するように互いに相関する量で存在し、ｙ及びｚは独立して０〜３０の整数であり、ｙとｚの合計は２〜５０の範囲内にある。）
【００４９】
あるいは、それぞれのＲ１、Ｒ７、Ｒ８、及びＲ９はメチル基である。あるいは、Ｒ１０はプロピレン基又はイソブチレン基である。あるいは、Ｅはヒドロキシル基、メトキシ基、又はアセトキシ基である。あるいは、Ａは、プロピレン基、イソプロピレン基、又はブチレン基である。
【００５０】
一般的に、成分（Ｄ）は、ポリエーテル単位を５〜５０モル％有している。成分（Ｄ）は不溶性であるが、上述したポリジオルガノシロキサン流体（成分（Ａ）及び（Ｂなど）中に分散させることができる。混合後の安定性を維持するために、ポリエーテルの含有量の上限は５０モル％、あるいは３０モル％である。ポリエーテル基のモル％は次の式を使用して計算できることが知られている。
【００５１】
【数１】
2015508432.tif 000003
【００５２】
成分（Ｄ）は、成分（Ａ）、（Ｂ）、及び（Ｃ）を合わせた重量１００重量部毎に、０．０５〜４．５重量部の量をする。
【００５３】
本発明の熱転写テキスタイルインク組成物の硬化は成分（Ｅ）（周期表の白金族から選択される金属、又はこのような金属の化合物である、ヒドロシリル化触媒）によって触媒される。前記金属には、白金、パラジウム、及びロジウムが含まれる。白金及び白金化合物が、ヒドロシリル化反応におけるこれらの触媒の活性水準の高さから、好ましい。
【００５４】
硬化触媒の例としては、白金黒、様々な固体担体上の白金、塩化白金酸、塩化白金酸のアルコール溶液、液状エチレン性不飽和化合物（エチレン性不飽和ケイ素結合した炭化水素ラジカルを含有するオレフィン及びオルガノシロキサンなど）との塩化白金酸の錯体が挙げられるが、これらに限定されない。エチレン性不飽和炭化水素ラジカルを含有するオルガノシロキサンとの塩化白金酸の錯体は、米国特許第３，４１９，５９３号に記載されている。
【００５５】
本発明のシリコーン・インク・ベース組成物における成分（Ｅ）の濃度は、成分（Ａ）及び（Ｂ）を合わせた重量に対して、百万部当たり（ｐｐｍ）で、白金族金属０．１〜５００重量部の白金族金属濃度に等しい。
【００５６】
上述した成分（Ａ）、（Ｂ）及び（Ｅ）の混合物は、周囲温度で、硬化が開始してもよい。液状シリコーンゴム（ＬＳＲ）では典型的であるように、所望により、シリコーン・インク・ベース組成物、又は熱転写テキスタイルインクの貯蔵寿命を伸ばすために、成分（Ｂ）及び（Ｅ）を別の部分に分離してもよく、ケイ素結合水素を用いるときに、成分（Ｂ）に含めてもよい。その後、使用する直前に、前記２つの部分を混合し、シリコーン・インク・ベース組成物、又は熱転写テキスタイルインクが形成される。また、上記したオルガノシランを含む接着促進剤成分、及び金属キレートの混合物もまた、周囲温度で反応を開始してもよい。混合して熱転写テキスタイルインクを形成する前に、１又は複数の種類のオルガノシラン（ｉｉ）と、１又は複数の種類の金属キレート（ｉｉｉ）の両方を、別々に分離しておくことにより、熱転写テキスタイルインクの貯蔵寿命を伸ばすことができる。
【００５７】
また、本発明の熱転写テキスタイルインク組成物の加工時間又は可使時間を長くするために、触媒の活性を遅延又は抑制するための好適な阻害剤を使用してもよい。例えば、米国特許第３，９８９，８８７号に記載されているようなアルケニル置換シロキサンが使用されてもよい。環状メチルビニルシロキサンが好ましい。
【００５８】
白金触媒に対する既知の阻害剤の他の一群としては、米国特許第３，４４５，４２０号に開示されているアセチレン化合物が挙げられる。２−メチル−３−ブチン−２−オールなどのアセチレンアルコールは、２５℃にて、白金含有触媒の活性を抑制する阻害剤の好ましい一群を構成している。典型的には、これらの阻害剤を含有する組成物は、実用的な速度での硬化のために、７０℃以上の温度に加熱することを必要とする。
【００５９】
場合によっては、金属１モル当たり１モルの阻害剤と同程度の、低濃度の阻害剤により、十分な貯蔵安定性及び硬化速度がもたらされる。他の場合では、金属１モル当たり５００モル以下の阻害剤の阻害剤濃度が必要である。所与の組成物における、所与の阻害剤に対する最適な濃度は、通常の実験で容易に決定できる。
【００６０】
所望により、本発明のシリコーン・インク・ベース組成物は、末端位置に２つのケイ素結合水素原子を含有する、ジシロキサン又は低分子量のポリオルガノシロキサンである、成分（Ｆ）を含んでよい。
【００６１】
成分（Ｆ）がジシロキサンのときは、該ジシロキサンは一般式（ＨＲａ２Ｓｉ）２Ｏで表され、成分（Ｆ）がポリオルガノシロキサンのときは、一般式ＨＲａ２ＳｉＯ１／２の末端単位と、式Ｒｂ２ＳｉＯの非末端単位を有する。これらの式において、Ｒａ及びＲｂは、独立して、エチレン性不飽和を有さない、非置換又は置換の一価炭化水素ラジカルを表し、１〜１０の炭素原子を含有するアルキル基、１〜１０の炭素原子を含有する置換アルキル基（クロロメチル基及び３，３，３−トリフルオロプロピル基など）、３〜１０の炭素原子を含有するシクロアルキル基、６〜１０の炭素原子を含有するアリール基、７〜１０の炭素原子を含有するアルカリル基（トリル基及びキシリル基など）、及び７〜１０の炭素原子を含有するアラルキル基（ベンジル基など）が含まれるが、これらに限定されない。
【００６２】
任意選択で、成分（Ｆ）は、テトラメチルジハイドロジェンジシロキサン又はジメチルハイドロジェン末端ポリジメチルシロキサンである。
【００６３】
成分（Ｆ）は、成分（Ａ）に対する鎖延長剤として機能する。言葉を換えれば、成分（Ｆ）は成分（Ａ）のアルケニルラジカルと反応することによって、成分（Ａ）の２つ以上の分子を連結し、有効分子量及び潜在的な架橋部位間の距離を増加させる。
【００６４】
成分（Ｆ）は、成分（Ａ）の重量に対して、１〜１０重量部、あるいは成分Ａ  １００部当たり１〜１０部の量が添加されてもよい。
【００６５】
硬化エラストマー組成物の特性における鎖延長剤の効果は、高分子量のポリオルガノシロキサンを使用した効果と類似しているものの、高粘度硬化性オルガノシロキサン組成物に関連する、加工その他の困難性を有していない。
【００６６】
本発明の組成物での使用に好適な鎖延長剤は、ケイ素結合水素原子の濃度を最大にし、かつ本発明のエラストマー組成物の粘度を最小にするために、２５℃で約０．００１〜１Ｐａ．ｓ、任意選択的には、約０．００１〜０．１Ｐａ．ｓの粘度を有する。
【００６７】
成分（Ｆ）（及び、存在するときには、成分（Ｂ））中に付与されるケイ素結合水素基の数は、本発明のエラストマー組成物を所望の物性へと硬化させるのに必要とされる架橋度を付与するのに十分なものである。架橋剤によってもたらされるケイ素結合水素原子の総量は、架橋剤と鎖延長剤との両方によってもたらされるケイ素結合水素原子の、本発明のエラストマー組成物中に存在するビニルラジカル又は他のアルケニルラジカルに対するモル比が０．５〜２０になる量である。
【００６８】
本発明の熱転写テキスタイルインクは、周囲温度で、成分又は構成成分の全てを組み合せることによって、調製されてもよい。この目的のために、先行技術に開示されている、任意の混合技術及び装置を用いることができる。使用する具体的な装置は、インクの成分及び最終硬化性コーティング組成物の粘度によって決定される。好適なミキサーとしては、パドルタイプのミキサー又はニーダータイプのミキサーが挙げられるが、これらに限定されない。混合中の成分の冷却によって、インク組成物の早期硬化を避けることが望ましい場合がある。
【００６９】
本発明の他の実施形態によると、前記熱転写テキスタイルインクは、１種類以上の熱転写接着剤を更に含んでもよい。このような接着剤は当該技術分野で周知であり、本明細書では更に詳細な説明は行わない。この目的のために、様々なポリエステル接着剤がよく知られている。
【００７０】
本発明の熱転写テキスタイルインクは、熱転写印刷用の積層熱転写製品において、使用可能である。また、このような熱転写製品は、「ラベル」又は「ラミネート（laminate）」又は「デカール」とも呼ばれることもある。これらは、平坦で、かつ大抵は薄いシート形態の画像又はしるし（indicia）を提供する簡便な方法を提供するものであり、これらによって、容易に大量生産することが可能となり、容易かつ迅速に好適な基材へ付加するために運搬することが可能となる。このような基材としては、被服（Ｔシャツ、スカーフ、「トップス」など）などの布地及びテキスタイルと並んで、他に、それぞれの位置に固定されている基材が挙げられる。一般的には、積層製品は基材の上に配置されて、熱が加えられ、続いて前記積層製品の１つ以上の層が取り除かれて、耐久性のある画像が基材上に残る。
【００７１】
熱転写製品の典型的な構成は、１つ以上のライナー（具体的には後で画像から取り除かれるトップライナー）、意図する画像を作成するための特定の又はそれぞれの顔料などを含む１つ以上のコーティング、及び粘着剤又は接着剤層、及び印刷加工前に取り除かれるように適合させた、任意選択的な１つ以上の「バッキング」層である。
【００７２】
それ故、本発明の第２の態様によると、熱転写コーティングを含み、前記熱転写コーティングは本明細書で定義したような熱転写テキスタイルインクを含む、積層熱転写製品が提供される。
【００７３】
あるいは、本発明の熱転写製品は、少なくとも、ライナー層と、トップ熱転写コーティング層と、ベース熱転写コーティング層と、接着剤層と、を含む。
【００７４】
本発明の第３の態様によると、
（ａ）１種類以上の熱転写接着剤と、
（ｂ）本明細書で定義したような熱転写接着促進剤と、を含む、熱転写製品が提供される。
【００７５】
このように、前記熱転写接着促進剤は、熱転写テキスタイルインク中の含有物に代えて、又は加えて、熱転写製品の接着剤へと添加することができる。
【００７６】
本発明の他の態様によると、本明細書で定義したような熱転写接着促進剤の、熱転写印刷加工中における、１つ以上の熱転写コーティングと接着剤との間の接着促進剤としての、使用が提供される。
【００７７】
上述したように、熱転写印刷は、熱転写製品から様々な基材に対して画像を迅速に適用するための、技術又は方法である。一般的には、熱転写製品は積層体であり、該積層体上に１つ以上のコーティングによって作成された画像を有しており、（具体的には、基材販売の現場における、又は基材の位置が固定されていることに起因した、）迅速かつ簡便な印刷加工で、基材に接着させることができる、提供された絵及び／又は印刷デザイン若しくはメッセージ（例えば、ラベル、デカールなど）に対して使用されることを意図したものである。
【００７８】
それ故、本発明の第４の態様によると、積層熱転写製品の１つ以上のコーティングから、基材あるいはテキスタイル基材に、画像を転写する、熱転写印刷方法であって、少なくとも、
（ｉ）本明細書で定義したような積層熱転写製品を提供する工程と、
（ｉｉ）工程（ｉ）の前記積層熱転写製品を、前記基材と統合する工程と、
（ｉｉｉ）前記積層熱転写製品の前記１つ以上のコーティングから前記基材上に前記画像を転写する工程と、を含む、方法が提供される。
【００７９】
当業者であれば、これらに限定されるものではないが、難燃剤、紫外線安定剤、非補強充填剤（炭酸カルシウムなど）などの１つ以上の更なる成分、又は構成成分を熱転写テキスタイルインクにおいて使用することができ、本発明の熱転写テキスタイルインクを含む熱転写製品は、１つ以上の更なる成分若しくは構成成分又は層を含んでよい。
【００８０】
テキスタイル及び他の基材を含む、多くの基材が、本発明の熱転写テキスタイルインク組成物でコーティングされてもよい。本発明の熱転写テキスタイルインクでコーティングできるテキスタイル基材としては、綿、ポリエステル、ナイロン、及びそれらの混合物、又は他の材料と組み合せた混合物（２〜２０％の伸縮性のある繊維（Ｌｙｃｒａ（Ｄｕ  Ｐｏｎｔ  ｃｏｍｐａｎｙの商標）など）を含むナイロンの混合物など）が挙げられるが、これらに限定されない。
【００８１】
本発明の熱転写テキスタイルインクが使用されてもよい他の基材としては、ラベル、パッチ、プラスチック製の構成部品（具体的には、自動車などの車両の硬質プラスチック製構成部品）、車両の布地製構成部品、革、紙、金属、プラスチックが挙げられる。
【００８２】
それ故、本発明の他の態様によると、本明細書で定義したような熱転写テキスタイルインクを含む、又は本明細書で定義したような熱転写製品を含む、インプリントされた紡織衣類又は物品が提供される。
【実施例】
【００８３】
本発明の好ましい実施形態を実証するため、以下の実施例が挙げられる。実施例中に開示される技術は、発明者により見出された、本発明の実施に際して良好に機能する技術を示すものであって、それ故、本発明の実施に対する好ましい態様を構成するものとみなすことができることが、当業者には認識されるべきである。しかしながら、本開示に照らして、開示される特定の実施形態において、本発明の趣旨及び範囲を逸脱することなく、多くの変更をなすことができ、依然として類似する、又は同様の結果を得ることができることが、当業者には認識されるべきである。
【００８４】
実施例では、次の成分及び方法を使用した。
成分：
シリコーン・インク・ベースとして、Ｄｏｗ  Ｃｏｒｎｉｎｇ（登録商標）社製の、ＬＣＦ  ９６０１  ｔｅｘｔｉｌｅ  ｐｒｉｎｔｉｎｇ  ｉｎｋ  ｂａｓｅ
触媒として、Ｄｏｗ  Ｃｏｒｎｉｎｇ（登録商標）社製の、ＬＣＦ  ９６００  Ｃａｔａｌｙｓｔ
白色顔料として、Ｄｏｗ  Ｃｏｒｎｉｎｇ（登録商標）社製の、ＬＰＸ  Ｗｈｉｔｅ  ５
抑制剤として、Ｄｏｗ  Ｃｏｒｎｉｎｇ（登録商標）社製の、ＬＣ−９６０８  ｐｒｉｎｔｉｎｇ  ｒｅｔａｒｄａｎｔ
【００８５】
プレミックスの添加剤は、以下のうちの１つ以上を含有：
水素結合ケイ素として、２５℃で２×１０−５ｍ２／ｓ（２０ｃｓｔ）の粘度を有する、トリメチルシロキシ末端ポリジメチル−メチルハイドロジェンシロキサン
エポキシシランとして、グリシドキシイソプロピルトリメトキシシラン
メタクリルオキシシランとして、メタクリルオキシプロピルトリメトキシシラン
ＺｒＡｃＡｃとして、Ｍａｔｓｕｍｏｔｏ（Ｊａｐａｎ）社製の、Ｏｒｇａｔｉｘ  ＺＣ  １５２のジルコニウムテトラキスアセチルアセトネート
Ｓｃｈａｅｔｔｉ（Ｓｗｉｔｚｅｒｌａｎｄ）社製の、粉末状の熱可塑性ポリエステルからなる、接着剤３７４及び３７６
【００８６】
使用した全般的な方法：
白色顔料ペースト、シリコーン・インク・ベース及び触媒の混合物並びに様々なプレミックス添加剤を作製し、その後、歯科用ミキサーで、３５００ｒｐｍで３０秒混合した。その後、この混合物を、手作業で、棒を用いて、６０μ又は１２０μで、ＰＶＣフィルムの上に塗った。熱可塑性の粉末接着剤を、この湿潤シリコーンコーティング上に添加し、超過分を除去した。その後、このシリコーンコーティングを（使用した接着剤に応じて）１３０℃又は１５０℃のオーブンに２分間入れ、前記シリコンを乾燥させるとともに、接着剤を溶解させた。硬化後、このシリコーンコーティングを冷却し、一枚の布地を、アイロンを使用して上面に積層した。その後、このフィルムを剥離させ、この布地（ＷＦＫ社製のＳｔａｎｄａｒｄ  Ｃｏｔｔｏｎ）上における、前記シリコーンコーティングの外観及び接着性を調べた。
【００８７】
印刷の接着性は、摩耗輪Ｈ１８及び２５０ｇの追加重量を用い、テーバー摩耗試験機を使用して、測定した。
【００８８】
５０サイクルまでに、剥離の最初の兆候が発生したとき、印刷が「悪い」とみなした。１０００サイクルまでに、剥離の兆候が発生しなかったとき、印刷は「ＯＫ」とみなした。
【００８９】
配合及び結果
【００９０】
【表１】
2015508432.tif 000004
【００９１】
【表２】
2015508432.tif 000005
【００９２】
接着剤中に添加剤を使用した更なる実施例４〜６：
【００９３】
【表３】
2015508432.tif 000006
【００９４】
熱可塑性の接着剤を従来型のオーブン内で溶解させてから、プレミックス添加剤を、スパチュラを使用して添加した。混合物を冷却した後、この接着剤を凍結させて、粉砕し、熱可塑性の粉末を得た。その後、この粉末を、転写印刷能力を確保するために、硬化前の新規に適用したインクの上に使用した。
【００９５】
【表４】
2015508432.tif 000007
【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
（ａ）シリコーン・インク・ベース組成物と、
（ｂ）顔料と、
（ｃ）熱転写接着促進剤であって、
（ｉ）水素結合ケイ素と、
（ｉｉ）オルガノシランと、
（ｉｉｉ）金属キレートと、を含む群の１つ以上である、熱転写接着促進剤と、を含む、熱転写テキスタイルインク。
【請求項２】
前記熱転写接着促進剤は、水素結合ケイ素を含む、請求項１に記載の熱転写テキスタイルインク。
【請求項３】
前記熱転写接着促進剤は、少なくとも１種類のオルガノシラン、あるいは２種類の異なるオルガノシランと、少なくとも１種類のジルコニウムキレートと、を含む、請求項１又は２に記載の熱転写テキスタイルインク。
【請求項４】
群（ｉ）の前記水素結合ケイ素は、
【化１】
2015508432.tif 000009
（式中、ｍは０及び１２０の範囲内にあり、ｎは１〜１２０の範囲内にある）を含む、請求項１〜３のいずれか一項に記載の熱転写テキスタイルインク。
【請求項５】
群（ｉｉ）の前記オルガノシランは、
（ｉ）式Ｒ３ｂＳｉＲ４（４−ｂ）（式中、それぞれのＲ３は独立して一価有機基であり、それぞれのＲ４はアルコキシ基であり、ｂは０、１、２、又は３である）、又は
（ｉｉ）式Ｒ５ｃＲ６ｄＳｉ（ＯＲ５）４−（ｃ＋ｄ）（式中、それぞれのＲ５は独立して、少なくとも１つの炭素原子を有する、置換又は非置換一価炭化水素基であり、それぞれのＲ６はアミノ基、エポキシ基、メルカプト基、又はアクリレート基などの接着促進基を有する少なくとも１つのＳｉＣ結合基を含有し、ｃは０、１又は２であり、ｄは１又は２であり、ｃ＋ｄの合計が３以下である）、のどちらかを含む、請求項１〜４のいずれか一項に記載の熱転写テキスタイルインク。
【請求項６】
群（ｉｉｉ）の前記金属キレートは、金属（ジルコニウム（ＩＶ）若しくはチタンなど）テトラアセチルアセトネート、金属ヘキサフルオロアセチルアセトネート、金属トリフルオロアセチルアセトネート、金属テトラキス（エチルトリフルオロアセチルアセトネート）、金属テトラキス（２，２，６，６−テトラメチル−ヘプタンジオナト）、金属ジブトキシビス（エチルアセトネート）、金属ジイソプロポキシビス（２，２，６，６−テトラメチル−ヘプタンジオナト）、又は金属β−ジケトン（これらのアルキル置換型及びフルオロ置換型を含む）を含む、請求項１〜５のいずれか一項に記載の熱転写テキスタイルインク。
【請求項７】
前記熱転写接着促進剤は、メタクリルオキシプロピルトリメトキシシランと、グリシドキシプロピルトリメトキシシランと、ジルコニウムアセチルアセトネートと、を含む、請求項１〜６のいずれか一項に記載の熱転写テキスタイルインク。
【請求項８】
前記シリコーン・インク・ベース組成物は、
（Ａ）１００重量部の、それぞれの分子中に少なくとも２つのアルケニルラジカルを含有する液状ポリジオルガノシロキサンと、
（Ｂ）それぞれの分子中に少なくとも３つのケイ素結合水素原子を含有するオルガノハイドロジェンポリシロキサンであって、この成分（Ｂ）中の前記ケイ素結合水素原子の総数の、成分（Ａ）中の全アルケニルラジカルの総量に対するモル比が０．５：１〜２０：１となる量の、オルガノハイドロジェンポリシロキサンと、
（Ｃ）成分（Ａ）の量に対して５〜５０重量部の、補強充填剤と、
（Ｄ）成分（Ａ）、（Ｂ）、及び（Ｃ）を合わせた重量１００重量部に対して、０．０５〜４．５重量部の、５〜５０モル％のポリエーテルを含有するポリジオルガノシロキサン−ポリエーテルコポリマーと、
（Ｅ）ヒドロシリル化触媒と、を含む、請求項１〜７のいずれか一項に記載の熱転写テキスタイルインク。
【請求項９】
１種類以上の熱転写接着剤を更に含む、請求項１〜８のいずれか一項に記載の熱転写テキスタイルインク。
【請求項１０】
熱転写コーティングを含み、前記熱転写コーティングは請求項１〜９のいずれか一項に記載の熱転写テキスタイルインクを含む、積層熱転写製品。
【請求項１１】
（ａ）１種類以上の熱転写接着剤と、
（ｂ）請求項１〜７のいずれか一項で定義した熱転写接着促進剤と、を含む、熱転写製品。
【請求項１２】
熱転写印刷加工中における、１つ以上の熱転写コーティングと接着剤との間の接着促進剤としての、請求項１〜７のいずれか一項で定義した熱転写接着促進剤の使用。
【請求項１３】
積層熱転写製品の１つ以上のコーティングから、テキスタイル基材に、画像を転写する、熱転写印刷方法であって、少なくとも、
（ｉ）請求項１０で定義した積層熱転写製品を提供する工程と、
（ｉｉ）工程（ｉ）の該積層熱転写製品を、該テキスタイル基材と結合させる工程と、
（ｉｉｉ）該積層熱転写製品の該１つ以上のコーティングから該基材上に該画像を転写する工程と、を含む、方法。
【請求項１４】
請求項１〜９のいずれか一項で定義した前記熱転写テキスタイルインクを含む、インプリントされた紡織衣類又は物品。
【請求項１５】
請求項１０で定義した前記積層熱転写製品を含む、インプリントされた紡織衣類又は物品。
【国際調査報告】
2015508432.tif 000010
2015508432.tif 000011
2015508432.tif 000012